(57)【要約】【課題】  本発明は不織布を主体とする変形性に優れ、柔軟性のすぐれた成形体に関する。また、本発明の成形体は表面摩擦係数が大きく、変形性にすぐれるために指サックとして好適に使用可能である。特に、熱可塑性樹脂製不織布に伸縮性を有するシートを積層して成形することで成形性の改善、防汚性の改善を行う。【解決手段】  ５０％以上の破断伸度を有し、熱圧着面積が８％以上である目付が２００〜１０００ｇ／ｍ2の熱可塑性樹脂製不織布を、最大成型深さが１ｃｍ以上になるよう３次元立体構造に成形してもちいる。必要により成形性のあるシートを複合して後に成形を行う。指の形状に合わせて成形することで、指サックとして好適に用いることが可能となる。【特許請求の範囲】
【請求項１】
５０％以上の破断伸度を有し、熱圧着面積が８％以上である目付が２００〜１０００ｇ／ｍ2の熱可塑性樹脂製不織布により構成される３次元立体構造体であって、最大成型深さが１ｃｍ以上であることを特長とする成形体。
【請求項２】
成形される熱可塑性樹脂製不織布の片面に少なくとも一方向の破断伸度が３０％以上のシートが積層されたことを特徴とする請求項１に記載の成形体。
【請求項３】
熱可塑性樹脂製不織布が長繊維不織布であることを特長とする請求項１あるいは２に記載の成形体。
【請求項４】
請求項１〜３の熱可塑性樹脂がポリウレタン、ポリオレフィン系エラストマー、ポリエステル系エラストマー何れかであることを特長とする成形体。
【請求項５】
請求項２〜４において積層されるシートがハードセグメントとソフトセグメントよりなるブロック共重合ポリエステルを主体とする樹脂であって、不織布の原料である熱可塑性樹脂がポリエステル系樹脂よりなることを特徴とする成形体。
【請求項６】
プラグアシスト成形法あるいはプラグアンドリングフォーミング法により成形された請求項１〜５のいずれかに記載の成形体。
【請求項７】
請求項１〜６において成形後の形態が直径５〜３０ｍｍ、長さ１０〜５０ｍｍの筒状部を有する成形体。
【請求項８】
請求項１〜７記載の成形体により構成される指サック。
【発明の詳細な説明】
【技術分野】
【０００１】
本発明は変形性と柔軟性に優れた成形体に関する。更に詳しくは、摩擦係数が大きく、変形性に優れ、且つ快適な肌触りを有する、特に指サックに用いて好適な成型体に関する。
【背景技術】
【０００２】
従来より、手袋やゼッケンなどの衣料用途、傷テープ基布などの医療関連用途等の人体に関係する用途、又は弾性やクッション性のある成形体としてエンジニアリングプラスティック用途において、熱可塑性ポリウレタン、ブロック共重合ポリエステルエラストマー、スチレン／イソプレン系エラストマー、オレフィン系エラストマ−等によりなる伸縮性不織布やフィルム等が一般的に使用されている（例えば特許文献１）。これらの樹脂は、射出成形は比較的容易に可能であるが、一方で金型などによる熱成形を行うと成形品の寸法のコントロールが難しかったり、深絞り部で切断を生じたりするなどの品質を維持するにあたって問題がある。また、熱可塑性ポリウレタン、ブロック共重合ポリエステルエラストマーは、無孔フィルム状態でも透湿性があり、特にブロック共重合ポリエステルエラストマーは透湿性が高い、摩擦係数が大きく滑りにくいという特性を有しているが、その反面、弾性を有する繊維やフィルムは触ったときにべとつき感のような肌触りがあり、人体と直接接触する用途に用いづらかった。
特に、指サック用途においては、生ゴムやウレタンのラテックスなどを指と相似の試験管形状型の廻りに塗布して乾燥することで形成されたものが用いられているが、長時間使用すると不快感が増し、快適性を具備する素材が求められていた。
【特許文献１】特開平８−１２６６６３号公報
【発明の開示】
【発明が解決しようとする課題】
【０００３】
本発明は、変形性にすぐれた柔軟性のある成形体を提供することを課題とする。また、防滑性があり、人が触れたときに比較的ドライな肌触りがあり、特に指サックなどに好適に使用される成形体を提供することを課題とする。
【課題を解決するための手段】
【０００４】
上述の課題を解決した成形体あるいは指サックを提供するために以下の手段をとる。
すなわち、第１の発明は５０％以上の破断伸度を有し、熱圧着面積が８％以上である目付が２００〜１０００ｇ／ｍ2の熱可塑性樹脂製不織布により構成される３次元立体構造体であって、最大成型深さが１ｃｍ以上であることを特長とする成形体である。
【０００５】
第２の発明は、成形される熱可塑性樹脂製不織布の片面に少なくとも一方向の破断伸度が３０％以上のシートが積層されたことを特徴とする第１の発明に記載の成形体である。
【０００６】
第３の発明は、熱可塑性樹脂製不織布が長繊維不織布であることを特長とする第１又は第２の発明に記載の成形体である。
【０００７】
第４の発明は、第１〜３の発明の熱可塑性樹脂がポリウレタン、ポリオレフィン系エラストマー、ポリエステル系エラストマーの何れかであることを特長とする成形体である。
【０００８】
第５の発明は、第２〜４の発明において積層されるシートがハードセグメントとソフトセグメントよりなるブロック共重合ポリエステルを主体とする樹脂であって、不織布の原料である熱可塑性樹脂がポリエステル系樹脂よりなることを特徴とする成形体である。
【０００９】
第６の発明はプラグアシスト成形法あるいはプラグアンドリングフォーミング法により成形された第１〜５の発明のいずれかに記載の成形体である。
【００１０】
第７の発明は、第１〜６の発明において成形後の形態が直径５〜３０ｍｍ、長さ１０〜５０ｍｍの筒状部を有する成形体である。
【００１１】
第８の発明は、第１〜７の発明に記載の成形体により構成される指サックである。
【発明の効果】
【００１２】
本発明によれば、通気度が良く蒸れにくい、柔軟性のすぐれた成形体を得ることが可能となる。また、本発明の成形体は摩擦係数が大きく、変形性にすぐれるために指サックとして好適に使用可能である。特に、熱可塑性樹脂製不織布に伸長性の高い樹脂シートを積層して成形することで成形性の改善や防汚性付与を行うことが可能となる。
【発明を実施するための最良の形態】
【００１３】
以下に、本発明を詳細に説明する。まず、本発明においては、高い伸長性を有する熱可塑性樹脂製不織布をベースとした成形体であることが必要である。不織布をベースとすることにより、高い通気性、柔軟性、軽量性を実現できるからである。本発明においては破断伸度が５０％以上であることが好ましく、かつ１０％伸長時の回復率が５０％以上あることがより好ましい。特に人体運動に対する追従性、快適性を確保するためである。
【００１４】
高い伸長性や伸長回復性を得るためには、例えばポリウレタン、ポリオレフィン系エラストマー、ポリエステル系エラストマー等のエラストマー樹脂を用いる事が特に好ましい。特に指サックとして用いる場合には、透湿性に優れたポリウレタンあるいはポリエステル系エラストマーよりなる不織布を用いることにより高い通気性を保持することが可能であり、使用時に蒸れにくく快適に使用できるため好ましい。
【００１５】
また、これらの伸縮性を有する熱可塑性樹脂に顔料、あるいはエルカ酸アミドなどの有機系滑剤、または無機系粒子などを添加する事により、人が触れたときに比較的ドライな肌触りがある不織布を得る事が可能となる。滑剤を使用する場合は添加量が多すぎると滑り性が高すぎて指サックなどでの使用が困難となるので概ね３％以下の添加量に設定する事が好ましい。また、必要に応じて抗菌剤や防臭剤などを練りこむ事も好ましい形態のひとつである。
【００１６】
また、目的を持ってシートに孔あけ加工をしておいたり、滑り性のコントロールや意匠性の改善を目的として印刷などを行っておいたりしてもよい。また、本発明の成形体を指サックとして用いる場合には汚れが目立ちやすいので、顔料を０．０５〜１０％程度添加しておく事が好ましい。この顔料を添加する事で成形時にある程度塑性変形を生じさせやすくなり寸法精度を高める効果も有する。顔料などの添加物が多すぎると成形時に切断しやすくなるので注意が必要である。
【００１７】
ポリエステル系エラストマーとしては、ハードセグメントとソフトセグメントよりなるブロック共重合ポリエステル樹脂が加工性や透湿性にすぐれるために本発明において最も好適に用いられるが、ポリオレフィンやポリアミドなどの異素材の樹脂を０．１〜４０％程度ブレンドすることで好適な成形性を得る事が出来る場合があり好ましい形態のひとつである。
【００１８】
また、本発明において成形される熱可塑性樹脂製不織布は、熱圧着押さえ面積比率が８％以上である事が好ましく、より好ましくは１６％以上、特に好ましくは３０％以上である。成形絞り深さが大きい場合には、全面押さえになるプレーンロールによるカレンダー加工も好ましい。押さえ面積が８％より小さいと、プラグアシスト成形法により製造する場合に、通気度が高すぎて好ましくなく、また成型時に不織布が破れたり、指サックなどとして使用時に毛羽立ちやすくなったりしてあまり好ましくない。押さえ面積が大きいほど成形時の均一性が良くなる傾向にあり好ましい。熱圧着加工は、熱エンボスロールやプレーンカレンダーなどにより加工すればよい。更に、必要に応じて表面に、印刷処理や帯電剤付与、機能性樹脂のコーティングなどの処理を行っても良い。
【００１９】
本発明で成形前の不織布は繊維径が１〜５０μｍ、目付けが２００〜１０００ｇ／ｍ2の不織布であることが好ましい。特に好ましくは、繊維径が１０〜２０μｍで、目付が２００〜１０００ｇ／ｍ2である。繊維径が１μｍより細いと不織布が磨耗などにより毛羽立ちやすく、エンボス加工などによる後加工を行ってもそれを改善することが難しいために好ましくない。繊維径が５０μｍより太くなると、本発明が目的とする柔軟な風合いを得ることができず、風合いもゴムライクになり問題であった。本発明者の検討の範囲では、繊維径が３〜１５μｍの間にある事が特に好ましくかった。また、不織布の目付が２００ｇ／ｍ2より小さいと成形後のシートに薄い部分ができたり、また強度が低くなったりするという問題を生じやすくあまり好ましくない。一方、目付けが１０００ｇ／ｍ2を超えると重量が重すぎたり、成形時にシワを生じたりするなどの問題を生じやすい。
【００２０】
本発明に係る成形体は、最大成形深さが１ｃｍ以上であってもよい。係る形状は産業上広く利用できる形状だからである。好ましくは３ｃｍ以上、より好ましくは５ｃｍ以上である。上限は特に定まるものではないが、１００ｃｍ以上となると、産業上の利用分野が狭くなる一方で、技術的困難性が伴う。ここで最大成形深さとは、例えば試験管のような凸状又は箱状の形状において、開口部から頂点又は底辺までの長さをいう。
【００２１】
また、本発明の成形体に用いられる不織布と積層して使用される熱可塑性樹脂シートは、厚さ５０〜２０００ミクロンであることが好ましい。厚みが５０ミクロンより薄いと、最大成型深さが１ｃｍ以上になるよう３次元立体構造に成形する際に、変形率が大きいところでシートの切断を生じやすくあまり好ましくない。一方、厚みが２０００ミクロンより厚いと成形に時間がかかりすぎたり、重量が重すぎたりするためあまり好ましくない。
【００２２】
本発明では、伸縮性や成形性の良い不織布の片面あるいは両面に、少なくとも一方向の破断伸度が３０％以上あるシートを積層複合することも好ましい形態の一つである。複合化の手段としては、熱ラミ法や接着剤あるいは熱接着性繊維不織布などを用いて貼り合わせることが可能である。不織布の破断伸度が３０％以上であると熱可塑性樹脂シートの変形に追随して破れることなく成形する事が容易となる。貼りあわせる不織布の素材としては、熱可塑性樹脂シートと同一あるいは類似の組成である事が界面剥離の問題が起こり難いので望ましい。あるいは、芯鞘やサイドバイサイドの複合繊維を含む成形性の良い不織布であることが好ましい。水流交絡法やサーマルボンド法により形成された不織布も柔軟な肌触りや成形性の観点から特に好ましい。
【００２３】
本発明の成形体は、形態が直径５〜３０ｍｍ、長さ１０〜４０ｍｍの筒状部を有するように成形することで指サックとして好適に用いられる。伸縮性を有するシートを素材に用いているため肌にフィットし、また防滑性にすぐれるために紙をめくったり、物を取り上げたりする操作が容易となる。
【００２４】
本発明のように伸縮性のある素材を１ｃｍ以上の成形をするためには、プラグアシスト成形法あるいはプラグアンドリングフォーミング法により成形することが好ましい。当該成形方法を採用することにより、高い成形品の外観寸法、厚みの精度の実現し、且つ成形サイクルの短縮化が可能だからである。また、成形温度は、熱可塑性樹脂シートの融点より３〜６０℃程度低い温度で実施する事が好ましい。かかる温度範囲より成形温度が高すぎると、樹脂の分解によるにおいの発生や汚れの問題を生じやすいからである。特に、ウレタン素材を成形する際は匂いの発生が顕著であり換気に注意を要する。発明者の検討の範囲では、ブロック共重合ポリエステル樹脂を用いた場合の成形性が特によく、匂いの問題も無く好適であった。成形寸法精度を高くするためには真空成形を行うことが特に好適である。従って、成形前駆体であるシート状物のフラジール通気度は３ｃｃ／ｃｍ2秒以下であることが好ましく、特に好ましくは０．２ｃｃ／ｃｍ2秒未満であった。
【００２５】
本発明で不織布に複合して用いることができる伸縮性シートの製造法としては特に限定されないが、たとえば、融点１５０〜２３０℃の間にあるブロック共重合ポリエステルよりなる厚み５０〜５０００ミクロンのシート（膜）は押し出し成形することにより得る事が可能である。シート単体を作る場合は離型シートの上に押出成形を行えばよい。また、通常のテンターなどによる成形も可能である。押出しラミネート法を用いる場合には、シートの製造と同時に不織布との複合をおこなう事が可能であり特に好ましい形態のひとつである。
【００２６】
本発明において不織布と複合されるシートの原料をウレタンあるいはポリエステルエラストマーにすることで透湿防水性を有することが可能となる。成形性不織布単独あるいはシートとの複合品の特性としては、透湿度が１００〜５０００ｇ／ｍ2・２４時間、耐水圧が５００ｍｍＡｑ以上であることが好ましい。透湿度が前記の間にあると、たとえばハウスラップ用途に用いた際に湿度が上がりすぎて結露を生じるという問題がなく，衣料用途など人体と接触する用途では着用時に蒸し暑いなどの問題がなく好ましい。透湿度が５０００ｇ／ｍ2・２４時間以上でも直接は問題はないが、透湿度を高くする場合には一般にソフトセグメント成分比率が高くなり、紫外線などに対する耐久性、耐候性などが低下しやすいのであまり好ましくない。また、耐水圧が５００ｍｍＡｑ以上であると雨などが表面に付着しても内部に水が浸入することがない。
【００２７】
ハードセグメントとソフトセグメントよりなるブロック共重合ポリエステル樹脂をシートにして積層する場合において、シート厚みは透湿度と耐水圧に関係するため本発明の範囲内にあることが好ましい。ポリマー骨格においてソフトセグメント成分が伸縮性の発現に寄与している。この共重合ポリエステルはソフトセグメント部に水分子を吸着させ、アモルファス樹脂層内部を水分子が浸透あるいは拡散していくことより透湿性が得られるものと推定される。例えばソフトセグメントとして、グリコール成分を共重合する量を増やしていくことで透湿度は向上していくが、樹脂自身の強度は低下していく。
【００２８】
成形可能な不織布にハードセグメントとソフトセグメントよりなるブロック共重合ポリエステルよりなる厚み５０〜５０００μｍのシートを押し出しラミネートすることにより、防水性を保ったうえで高い透湿度を無孔フィルム（シート）状態で達成することができる。樹脂の融点は押し出しラミの加工性と透湿度に関係するが、押し出しラミネート加工によりシート層を形成する場合に、該樹脂の融点が１５０〜２３０℃の間にあり、ＭＦＲが２３０℃で約３０〜３００ｇ／１０分の間にある樹脂であり、融点より２０〜４０℃高い温度で加工することが特に好ましかった。
【００２９】
ポリエステルの融点および加工時の見掛けの溶融粘度はソフトセグメントの構造と構成比率により決定されるが、発明者の検討の範囲では、耐水圧や透湿度を所望の値に設定するためにはこの温度域にあることが特に好ましかった。加工温度が高いほどシートと不織布の接着強度を高くすることが可能となる。しかしながら、温度が高すぎるとシートの巾方向およびまたは長手方向での厚みの変動が大きくなり生産が困難となる。樹脂のＭＦＲが２３０℃で３０〜１５０ｇ／１０分の間にあることが好ましい。押し出しラミネート加工時の膜の厚みや幅方向およびまたは長手方向の変動を小さくするためにはこのＭＦＲにあることが好ましい。ＭＦＲが３００ｇ／１０分より高くなると端部の耳ゆれなどの影響により幅の変動が大きくなりあまり好ましくなく、ＭＦＲが小さくなりすぎるとシートを本発明の目的とする薄さに生産性良く成形することが困難であとなる。
【００３０】
また、シートと不織布の接着性を良くするために４０〜１００℃くらいの温度域に不織布を予熱したうえでシートと接触させることも好ましい。更に、製膜性を改善するためにポリオレフィンなどを０．１〜５％程度添加して練りこんだポリマーを用いる事も特に好ましい。
【実施例】
【００３１】
次に本発明を具体的な実施例で説明する。
本発明で使用される測定法は以下のとおりである。
（破断伸度）シート状物を５ｃｍｘ１０ｃｍの矩形に切り出し、有効巾５ｃｍ、ゲージ長２．５ｃｍで一定クロスヘッド速度１０ｃｍ／分により破断伸度を測定した。
（伸長回復率）ＪＩＳ  Ｌ  １０９６  Ｂ２法に準じて、無荷重下での初期標線間距離Ｌ0に対して１０％伸長後に１分間放置してのち除重して標線間距離Ｌ1を測定した。残留ひずみ率を以下の式により測定した。
伸長回復率（％）＝（Ｌ1  −  Ｌ0）  ÷  （Ｌ0  ×  ０．１）  ×  １００
（透湿度）
ＪＩＳ−Ｌ１０９９の［４．１．１（Ａ−１法）塩化カルシウム使用、φ７０ｍｍ］により測定した。
（繊維径）
操作型電子顕微鏡により適当な倍率で写真撮影を行い、ランダムに繊維を２０〜２００程度選んで各繊維の側面間の距離を測定した。撮影倍率より換算して円断面を仮定して繊維径を測定した。
（フラジール通気度）
ＪＩＳ  Ｌ  １０９６  Ａ法（フラジール形法）に準じて測定を行った。
（耐水圧）
ＪＩＳ  Ｌ  １０９２  （高水圧用）に準じて測定を行った。
【００３２】
（実施例１）
東洋紡績株式会社製共重合ポリエステル樹脂のペルプレンＰ３０Ｂ（２３０℃のＭＦＲ２５、融点１６０℃）を２２５℃でスパンボンド法により紡糸して、目付３００ｇ／ｍ2のスパンボンド不織布を作成した。さらに、得られた不織布を１４０℃で熱エンボス加工処理して、押さえ面積４０％の不織布を得た。１０％伸長時の回復率は９５％であり、フラジール通気度は１．２ｃｃ／ｃｍ2秒、透湿度は９７５０ｇ／ｍ２・２４ｈｒ、耐水圧５４０ｍｍＡｑあった。作成したシートを２００℃に加熱してプラグアシスト法により真空成形して直径１２ｍｍ、深さ８ｃｍの試験管状に成形を行った。切断やシワ発生などの問題なく成形することが可能であった。当該成形体を用いて直径１２ｍｍ、長さ２５ｍｍの指サックを作成し、使用したところ透湿性があるため蒸れ感を感じることなく快適に使用できた。
【００３３】
（実施例２）
実施例１のスパンボンド不織布に、同一素材よりなる厚み８０ミクロンのフィルム  （破断伸度２８０％）を、押出ラミネート法により積層した。実施例１と同様の条件で  、不織布が内側になるように成形を行ったところ問題なく成形できた。得られたシート  のフラジール通気度は０ｃｃ／ｃｍ2、透湿度は１３４０ｇ／ｍ２・２４ｈｒ、耐水圧  １００００ｍｍＡｑ以上であった。当該成形体を用いて実施例１と同様に指サックとし  て使用した場合、内面に不織布があるためにドライ感があり快適に使用できた。
【００３４】
（実施例３）
目付２００ｇ／ｍ2のポリエステル系芯鞘繊維不織布（熱圧着面積２０％、破断伸度
６５％）と、厚み３００ミクロンのペルプレンＰ４０Ｂのフィルムを、接着性不織布（東洋紡績株式会社製ポリアミド系ダイナック２０ｇ／ｍ2）により積層した。得られたシートのフラジール通気度は０ｃｃ／ｃｍ2、透湿度は９１０ｇ／ｍ2・２４ｈｒ、耐水圧１００００ｍｍＡｑ以上であった。実施例１と同様にして、不織布が内側になるように成形を行ったところ問題なく成形できた。また同様に指サックとして使用した場合ドライ感があり快適に使用できた。
【００３５】
（実施例４）
実施例１において東洋紡績株式会社製共重合ポリエステル樹脂のペルプレンＰ３０Ｂに０．５重量部のエルカ酸アミドと０．３重量部の酸化チタン粒子０．１重量部をブレンドしておきスパンボンド不織布を作り、実施例１と同様にして熱エンボス加工を行った（破断伸度３８０％、回復率９２％、フラジール通気度は２．５ｃｃ／ｃｍ2、透湿度は１１０００ｇ／ｍ2・２４ｈｒ、耐水圧６３０ｍｍＡｑ）。実施例１と同様に成形をおこなったところ問題なく成形できた。また同様に指サックとして使用した場合ドライ感があり快適に使用できた。
【００３６】
（実施例５）
実施例１で使用した不織布を用いて、プラグアンドリフォーミング法により成形したところ問題なく成形することができた。また同様に指サックとして使用したところ、ドライ感があり快適に使用できた。
【００３７】
（実施例６）
繊維グレードの熱可塑性ポリウレタンよりなる目付２５０ｇ／ｍ2のメルトブロー不織布を作成し、実施例１と同様にして１５０℃でエンボス加工を行った。（破断伸度２７０％、回復率８７％、フラジール通気度は１．３ｃｃ／ｃｍ2、透湿度は７９００ｇ／ｍ2・２４ｈｒ、耐水圧５２０ｍｍＡｑ）。実施例１と同様に成形をおこなったところ問題なく成形できた。また同様に指サックとして使用した場合ドライ感があり蒸れ感を感じることなく快適に使用できた。
【００３８】
（比較例１）
実施例１と同様にして得たスパンボンド不織布を、押さえ面積が５％になるようにエンボス加工を実施した（フラジール通気度６．４ｃｃ／ｃｍ2）。プラグアシスト真空成形法で成形を行った。成形品は、繊維がすりぬけて大きな孔が複数発生した。
【００３９】
（比較例２）
目付２８０ｇ／ｍ2、伸度４３％のポリブチレンテレフタレート樹脂製スパンボンド不織布（フラジール通気度３．０ｃｃ／ｃｍ2）を成形温度２２５℃でプラグアシスト成形を実施したところ深絞り部近傍で破断を生じた。また、成型品は風合いが硬く、指サックなどへの応用は困難であった。
【産業上の利用可能性】
【００４０】
本発明によれば、摩擦係数が大きく、変形性にすぐれ、かつ柔軟で、透湿性が良く蒸れにくく、指サック等の産業上広く利用できる形状の成形体が得られ、産業界に寄与すること大である。